(57)【要約】【課題】貼着体を再貼付することが可能であり、かつ、個片化された複数の貼着体を剥離ライナーに保持することができる粘着シートを提供すること。【解決手段】本発明の粘着シートは、ウレタンを主成分とする粘着剤層を有する貼着体と、前記粘着剤層に接触する剥離ライナーとを備える粘着シートであって、前記剥離ライナーは、基材層と、前記粘着剤層に接触する剥離剤層とを備えている。そして、前記剥離剤層は、付加反応型シリコーンと、シリコーンレジンとを含む組成物を用いて形成されたものである。【選択図】なし【特許請求の範囲】
【請求項１】
ウレタン系粘着剤を主成分とする粘着剤層を有する貼着体と、前記粘着剤層に接触する剥離ライナーとを備える粘着シートであって、
前記剥離ライナーは、基材層と、前記粘着剤層に接触する剥離剤層とを備え、
前記剥離剤層は、付加反応型シリコーンと、シリコーンレジンとを含む組成物を用いて形成されたものであることを特徴とする粘着シート。
【請求項２】
前記組成物は、前記シリコーンレジンとしてＯＨ変性シリコーンレジンを含み、
前記付加反応型シリコーン１００質量部に対する前記ＯＨ変性シリコーンレジンの含有量が５質量部以上１００質量部以下である請求項１に記載の粘着シート。
【請求項３】
前記組成物は、前記シリコーンレジンとしてビニル変性シリコーンレジンを含み、
前記付加反応型シリコーン１００質量部に対する前記ビニル変性シリコーンレジンの含有量が５質量部以上４００質量部以下である請求項１または２に記載の粘着シート。
【請求項４】
前記組成物は、前記シリコーンレジンとして無官能シリコーンレジンを含み、
前記付加反応型シリコーン１００質量部に対する前記無官能シリコーンレジンの含有量が５質量部以上４００質量部以下である請求項１ないし３のいずれか１項に記載の粘着シート。
【発明の詳細な説明】
【技術分野】
【０００１】
本発明は、粘着シートに関する。
【背景技術】
【０００２】
再貼付が可能な貼着体は、例えば、反復して使用可能な事務用、絵本用、知育用、子供用プラスチック玩具用途等に用いられている。
【０００３】
このような貼着体は、被着体から剥離された後、再度貼付されるまでの間、剥離ライナーに保持されることが要求される。
【０００４】
特許文献１には、基材の一面がウレタン系粘着剤層を有し、さらに離型シート（剥離ライナー）で保護されている再貼付用シートが開示されている。そして、このようなウレタン系粘着剤について、その合成において選択されるモノマー、触媒および反応温度を選択することで、優れた生産性、適度な粘着力および良好な再貼付性を達成しうることが開示されている。
【０００５】
しかしながら、再貼付が可能な粘着シートでは、貼着体が剥離ライナーから脱落してしまうことがあった。貼着体の剥離ライナーからの剥離性の面からさらなる改善が望まれている。
【先行技術文献】
【特許文献】
【０００６】
【特許文献１】特開２０００−２５６６２９号公報
【発明の概要】
【発明が解決しようとする課題】
【０００７】
本発明の目的は、適度な剥離性を有する粘着シートを提供することにある。
【課題を解決するための手段】
【０００８】
このような目的は、下記（１）〜（４）に記載の本発明により達成される。
（１）  ウレタン系粘着剤を主成分とする粘着剤層を有する貼着体と、前記粘着剤層に接触する剥離ライナーとを備える粘着シートであって、
前記剥離ライナーは、基材層と、前記粘着剤層に接触する剥離剤層とを備え、
前記剥離剤層は、付加反応型シリコーンと、シリコーンレジンとを含む組成物を用いて形成されたものであることを特徴とする粘着シート。
【０００９】
（２）  前記組成物は、前記シリコーンレジンとしてＯＨ変性シリコーンレジンを含み、
前記付加反応型シリコーン１００質量部に対する前記ＯＨ変性シリコーンレジンの含有量が５質量部以上１００質量部以下である上記（１）に記載の粘着シート。
【００１０】
（３）  前記組成物は、前記シリコーンレジンとしてビニル変性シリコーンレジンを含み、
前記付加反応型シリコーン１００質量部に対する前記ビニル変性シリコーンレジンの含有量が５質量部以上４００質量部以下である上記（１）または（２）に記載の粘着シート。
【００１１】
（４）  前記組成物は、前記シリコーンレジンとして無官能シリコーンレジンを含み、
前記付加反応型シリコーン１００質量部に対する前記無官能シリコーンレジンの含有量が５質量部以上４００質量部以下である上記（１）ないし（３）のいずれかに記載の粘着シート。
【発明の効果】
【００１２】
本発明によれば、剥離ライナーからの適度な剥離性を有する粘着シートを提供することができる。
【図面の簡単な説明】
【００１３】
【図１】本発明の粘着シートの好適な実施形態を示す模式的な縦断面図である。
【図２】粘着剤の架橋性の評価に用いる試験片の作製方法を説明するための縦断面図である。
【発明を実施するための形態】
【００１４】
以下、本発明の好適な実施形態について詳細に説明する。
［粘着シート］
まず、本発明の粘着シートについて説明する。
図１は、本発明の粘着シートの好適な実施形態を示す模式的な縦断面図である。
【００１５】
図１に示すように、粘着シート１００は、基材１１および粘着剤層１２を有する貼着体１０と、貼着体１０の粘着剤層１２に接触する剥離ライナー２０とを備えている。
【００１６】
そして、剥離ライナー２０は、基材層２１と、粘着剤層１２に接触する剥離剤層２２とを備え、剥離剤層２２は、付加反応型シリコーンと、シリコーンレジンとを含む組成物を用いて形成されたものである。
【００１７】
これにより、粘着シート１００は、剥離ライナーからの適度な剥離性を有するものとなる。
なお、本明細書において、「シート」にはフィルムの概念が含まれるものとする。
【００１８】
≪貼着体≫
前述したように、貼着体１０は、基材１１および粘着剤層１２を備えている。
【００１９】
（基材）
基材１１は、粘着剤層１２を支持する機能を有している。
基材１１は、例えば、緻密なフィルム状、織布、不織布、紙、多孔質体等、いかなる形態のものであってもよい。
【００２０】
基材１１の構成材料は、特に限定されず、例えば、樹脂材料、金属材料、パルプ等の植物性繊維等が挙げられるが、樹脂材料が好適に用いられる。
【００２１】
基材１１を構成する樹脂材料としては、例えば、ポリエチレン、ポリプロピレン、エチレン・プロピレン共重合体等のポリオレフィン；ポリエチレンテレフタレート（ＰＥＴ）、ポリブチレンテレフタレート、ポリエチレンナフタレート等のポリエステル；アセテート樹脂、アクリロニトリル−ブタジエン−スチレン共重合（ＡＢＳ）樹脂、ポリスチレン、ポリ塩化ビニル等が挙げられ、これらから選択される１種または２種以上を組み合わせて用いることができる。また、基材１１としては、ポリオレフィン又はポリエステルからなる合成紙を用いてもよい。
【００２２】
また、基材１１は、前述した以外の成分を含むものであってもよい。このような成分としては、例えば、染料、顔料等の着色剤、アニリド系、フェノール系等の酸化防止剤、ベンゾフェノン系、ベンゾトリアゾール系等の紫外線吸収剤、光安定剤、改質剤、防錆剤、充填剤、表面潤滑剤、腐食防止剤、耐熱安定剤、滑剤、帯電防止剤、重合禁止剤、架橋剤、触媒、可塑剤、レベリング剤、増粘剤、軟化剤、分散剤等が挙げられる。
【００２３】
また、基材１１は、単層より構成されるものであってもよいし、複数の層を備える積層体であってもよい。また、基材１１は、例えば、厚さ方向に組成が傾斜的に変化する傾斜材料で構成されたものであってもよい。
【００２４】
また、基材１１は、粘着剤層１２との密着性を高めるための表面処理が施されたものであってもよい。
【００２５】
これにより、粘着剤層１２と被着体（剥離ライナー２０を含む。以下同様。）との密着力に対して、基材１１と粘着剤層１２との密着力を、特に大きいものとすることができ、貼着体１０を被着体から剥離する際の糊残りの発生や、基材１１と粘着剤層１２との間での層間剥離をより効果的に防止することができる。
【００２６】
このような表面処理としては、例えば、プライマー塗布、コロナ放電処理（コロナ処理）、ブラスト処理、溶剤処理等が挙げられる。
【００２７】
基材１１の厚さは、特に限定されないが、１５μｍ以上３００μｍ以下であるのが好ましく、２０μｍ以上７５μｍ以下であるのがより好ましい。
【００２８】
基材１１の、粘着剤層１２に対向する面の反対側の面には、印刷層が形成されることがある。印刷の柄としては、例えば、文字、花、動物等が挙げられ、これらの輪郭に沿って、基材１１及び粘着剤層１２には抜き加工が行われることがある。
【００２９】
（粘着剤層）
粘着剤層１２は、被着体に密着する部位であり、少なくとも粘着剤を含む材料で構成されている。
【００３０】
粘着剤層１２は、ウレタン系粘着剤を主成分とする材料で構成されたものである。
ウレタン系粘着剤は、アクリル系粘着剤に比べて、被着体に対して糊残りが発生しにくいため、貼付と剥離を繰り返すことができる。
【００３１】
ウレタン系粘着剤は、架橋したウレタン樹脂を含むものである。
このようなウレタン系粘着剤を含む粘着剤層１２は、ポリウレタンポリオール及びポリイソシアネート架橋剤を含む粘着剤組成物を用いて形成される。
【００３２】
以下、粘着剤層１２の形成に用いる粘着剤組成物について説明する。
＜ポリウレタンポリオール＞
ウレタン樹脂は、ポリオール化合物とポリイソシアネート化合物とを構成成分として含む高分子材料である。
【００３３】
特に、粘着剤組成物を構成するウレタン樹脂は、ポリウレタンポリオールとポリイソシアネート架橋剤から得られるものであるのが好ましい。
【００３４】
これにより、貼着体１０の再剥離性（糊残りのしにくさや適度な粘着力）をより向上させることができる。
【００３５】
ポリウレタンポリオールは、ポリオールとポリイソシアネートを、水酸基に対するイソシアネート基の当量比が１未満になるように配合して反応させることで得られる。
【００３６】
ポリオールとしては、ポリエステルポリオール、ポリエーテルポリオールが好ましい。
ポリエステルポリオールとしては、例えば、公知のポリエステルポリオールを用いることができる。
【００３７】
ポリエステルポリオールを構成する酸成分としては、例えば、テレフタル酸、アジピン酸、アゼライン酸、セバチン酸、フタル酸、イソフタル酸、トリメリット酸等の多価カルボン酸が挙げられる。
【００３８】
また、ポリエステルポリオールを構成するアルコール成分としては、例えば、エチレングリコール、プロピレングリコール、ジエチレングリコール、ブチレングリコール、１，６−ヘキサングリコール、３−メチル−１，５−ペンタンジオール、３，３’−ジメチロールヘプタン、ポリオキシエチレングリコール、ポリオキシプロピレングリコール、１，４−ブタンジオール、ネオペンチルグリコール、ブチルエチルペンタンジオール等の２価のアルコール（ジオール）や、グリセリン、トリメチロールプロパン、ペンタエリスリトール等の３価以上のアルコール等が挙げられる。
【００３９】
ポリエーテルポリオールとしては、例えば、プロピレングリコール、エチレングリコール、グリセリン、トリメチロールプロパン、ペンタエリスリトール等の低分子量ポリオール、ビスフェノールＡをはじめとするビスフェノールＦ、ビスフェノールＡＤ等のビスフェノール類、カテコール、レゾルシン、ハイドロキノン等のジヒドロキシベンゼンを開始剤として用いて、エチレンオキサイド、プロピレンオキサイド、ブチレンオキサイド等のアルキレンオキサイドを付加重合させることにより得られるポリエーテルポリオール、具体的にはポリプロピレングリコール、ポリエチレングリコール、ポリテトラメチレングリコール等が挙げられ、これらから選択される１種または２種以上を組み合わせて用いることができる。
【００４０】
ポリエーテルポリオールの一分子当たりの平均官能基数は２．２以上３．４以下であるのが好ましく、２．３以上３．３以下であるのがより好ましく、２．４以上３．２以下であるのがさらに好ましい。
【００４１】
ポリエーテルポリオールの一分子当たりの平均官能基数は、ＪＩＳ  Ｋ００７０に準拠し、アセチル化試薬として無水酢酸を用いた中和滴定法によって得られたＯＨ価（ＫＯＨｍｇ／ｇ）と、ゲルパーミエションクロマトグラフィ法（ＧＰＣ法）によって求めたポリエーテルポリオールの数平均分子量（Ｍｎ）とから求めることができる。ＧＰＣ法によるＭｎは、例えば、臭化リチウムのジメチルホルムアミド溶液（５０ｍＭ濃度）を溶媒として、８０℃で測定し、ポリスチレン換算で求めることができる。
【００４２】
ポリエーテルポリオールの数平均分子量（Ｍｎ）は、３００以上７０００以下であるのが好ましく、３５０以上６０００以下であるのがより好ましい。
【００４３】
ポリイソシアネートとしては、例えば、芳香族ポリイソシアネート、脂肪族ポリイソシアネート、芳香脂肪族ポリイソシアネート、脂環族ポリイソシアネート等が挙げられる。また、これらのトリメチロールプロパンアダクト体、ビウレット体、ヌレート体等が挙げられる。
【００４４】
芳香族ポリイソシアネートとして、例えば、２，４−トリレンジイソシアネート、２，６−トリレンジイソシアネート、４，４’−ジフェニルメタンジイソシアネート等が挙げられる。
【００４５】
また、脂肪族ポリイソシアネートとして、例えば、ヘキサメチレンジイソシアネート、２，４，４−トリメチルヘキサメチレンジイソシアネート等が挙げられる。
【００４６】
また、芳香脂肪族ポリイソシアネートとして、例えば、１，３−キシリレンジイソシアネート、１，４−キシリレンジイソシアネート等が挙げられる。
【００４７】
また、脂環族ポリイソシアネートとして、例えば、イソホロンジイソシアネート、１，３−シクロヘキサンジイソシアネート、１，４−シクロヘキサンジイソシアネート、４，４’−ジシクロヘキシルメタンジイソシアネート等が挙げられる。
【００４８】
これらのポリイソシアネートは、粘着物性や入手の容易さから、特に好ましいものとして挙げられる。
前記ポリオールと前記ポリイソシアネートとの重合反応は、一般に触媒を用いて行う。
【００４９】
触媒としては、例えば、３級アミン化合物、有機金属化合物等が挙げられる。
３級アミン化合物としては、例えば、トリエチルアミン、トリブチルアミン、トリフェニルアミン、Ｎ，Ｎ’−ジメチルベンジルアミン、Ｎ−メチルモルフォリン、Ｎ−メチルピペリジン、１，４−ジアザビシクロ［２，２，２］オクタン（ＤＡＢＣＯ）、１，８−ジアザビシクロ［５，４，０］−７−ウンデセン（ＤＢＵ）、ウロトロピン、Ｎ，Ｎ，Ｎ’，Ｎ’−テトラメチルエチレンジアミン、Ｎ，Ｎ，Ｎ’，Ｎ”，Ｎ”−ペンタメチルジエチレントリアミン等が挙げられる。
有機金属化合物としては、例えば、錫系化合物、非錫系化合物が挙げられる。
【００５０】
触媒としては、例えば、ジブチル錫ジアセテート、ジブチル錫ジオクトエート、ジブチル錫ジラウレート、ジブチル錫ビス（２−エチルヘキサノエート）、ジブチル錫ジネオデカノエート、ジオクチル錫ジアセテート、ジオクチル錫ジオクトエート、ジオクチル錫ジラウレート、ジオクチル錫ビス（２−エチルヘキサノエート）、ジオクチル錫ジネオデカノエート等の錫系有機金属化合物が好ましい。ジブチル錫化合物は一部トリブチル錫化合物を不純物として含むので、安全性を考慮するとジオクチル錫ジアセテート、ジオクチル錫ジネオペンタノエート、ジオクチル錫ジオクトエート、ジオクチル錫ジラウレート、ジオクチル錫ビス（２−エチルヘキサノエート）、ジオクチル錫ジネオデカノエート等のジオクチル錫化合物が特に好ましい。
【００５１】
＜ポリイソシアネート架橋剤＞
ポリイソシアネート架橋剤としては、前記ポリイソシアネートのトリメチロールプロパンアダクト体、ビウレット体、ヌレート体等が挙げられる。
【００５２】
ポリウレタンポリオールに対するポリイソシアネート架橋剤の配合量は、水酸基に対するイソシアネート基の当量比が０．５以上１．５以下であることが好ましい。０．５未満では凝集力が不足し、１．５超では粘着力が不足する。
【００５３】
＜その他の成分＞
粘着剤組成物は、前述した以外の成分（その他の成分）を含むものであってもよい。このような成分としては、例えば、染料、顔料等の着色剤、アニリド系、フェノール系等の酸化防止剤、ベンゾフェノン系、ベンゾトリアゾール系等の紫外線吸収剤、光安定剤、ロジン、ロジンエステル等の粘着付与剤、改質剤、防錆剤、スメクタイト、カオリン、タルク、マイカ、バーミキュライト、パイロフィライト、炭酸カルシウム、酸化チタン等の充填剤、難燃剤、加水分解防止剤、表面潤滑剤、腐食防止剤、耐熱安定剤、滑剤、ウレタン樹脂以外の粘着剤（樹脂材料）、帯電防止剤、重合禁止剤、触媒、可塑剤、レベリング剤、増粘剤、軟化剤、分散剤、溶剤、分散媒、消泡剤等が挙げられる。
【００５４】
粘着剤組成物が可塑剤を含むものであると、粘着剤層１２の柔軟性、弾性をより優れたものとすることができる。また、粘着剤層１２の再剥離性をより優れたものとすることができる。
【００５５】
可塑剤としては、例えば、フタル酸ジメチル、フタル酸ジエチル、フタル酸ジブチル、フタル酸ジオクチル、フタル酸ジ−ｎ−オクチル、フタル酸ジシクロヘキシル等のフタル酸エステル系可塑剤；トリメリット酸トリオクチル、トリメリット酸トリイソノニル、トリメリット酸トリイソデシル等のトリメリット酸エステル系可塑剤；アジピン酸ジオクチル、アジピン酸ジイソノニル、アジピン酸ジイソデシル等のアジピン酸系可塑剤；フタル酸系ポリエステル等のポリエステル系可塑剤、リン酸トリクレジル、リン酸トリオクチル、リン酸トリフェニル等のリン酸エステル系可塑剤；エポキシ化アマニ油、エポキシ化ステアリン酸ブチル等のエポキシ系可塑剤等が挙げられる。
【００５６】
粘着剤組成物は、ウレタン樹脂以外の樹脂材料を含むものであってもよいが、ウレタン樹脂以外の樹脂材料の含有率は、ウレタン樹脂の含有率よりも低いものであるのが好ましい。
【００５７】
粘着剤組成物中の全固形分に対するウレタン樹脂以外の樹脂材料の含有率は、３０質量％以下であるのが好ましく、２０質量％以下であるのがより好ましい。
【００５８】
粘着剤組成物中の固形分濃度は、２０質量％以上７０質量％以下であるのが好ましく、３０質量％以上６５質量％以下であるのがより好ましく、４０質量％以上６０質量％以下であるのがさらに好ましい。
これにより、粘着剤組成物の塗工性をより優れたものとすることができる。
【００５９】
粘着剤組成物が溶剤、分散媒を含むものであると、粘着剤組成物の取り扱いのしやすさ（例えば、粘着剤組成物の塗工性等）をより優れたものとすることができる。
【００６０】
溶剤、分散媒としては、例えば、酢酸エチル、酢酸ブチル等のエステル系溶媒；アセトン、メチルイソブチルケトン、メチルエチルケトン、シクロヘキサノン等のケトン系溶媒；トルエン、キシレン等の芳香族炭化水素系溶媒；ジエチルエーテル、メチル−ｔ−ブチルエーテル、グライム、ジグライム、トリグライム、テトラグライム、テトラヒドロフラン、クラウンエーテル等のエーテル系溶剤；ビピリジン、テトラキストリフルオロメチルビピリジン等のピリジン系溶剤；チオエーテル系溶剤；水等が挙げられ、これらから選択される１種または２種以上を組み合わせて用いることができる。
【００６１】
粘着剤層１２の厚さは、特に限定されないが、１μｍ以上４０μｍ以下であるのが好ましく、２μｍ以上３０μｍ以下であるのがより好ましく、３μｍ以上２５μｍ以下であるのがさらに好ましい。
【００６２】
これにより、貼着体１０の被着体への密着性をより優れたものとしつつ、被着体からの剥離時等における粘着剤層１２の凝集破壊等をより効果的に防止することができる。
【００６３】
≪剥離ライナー≫
剥離ライナー２０は、貼着体１０の粘着剤層１２に接触して粘着剤層１２を保護する機能を有するとともに、基材１１に形成された印刷柄の輪郭に沿って抜き加工され個片化された複数の貼着体１０をまとめて保持する機能を有する。
【００６４】
前述したように、剥離ライナー２０は、基材層２１と、粘着剤層１２に接触する剥離剤層２２とを備えている。
【００６５】
（基材層）
基材層２１は、剥離剤層２２を支持する機能を有している。
【００６６】
基材層２１としては、例えば、プラスチックフィルム（熱可塑性樹脂フィルム）；上質紙、クラフト紙、グラシン紙、合成紙等の紙類で構成された紙基材、紙基材にポリエチレン等の樹脂材料をラミネートしたラミネート紙等が挙げられる。ラミネート紙としては、紙基材とプラスチックフィルムとを積層したものであってもよい。
【００６７】
上記プラスチックフィルムの構成材料、ラミネートされた樹脂材料としては、例えば、ポリエチレン（ＰＥ）、ポリプロピレン（ＰＰ）、ポリメチルペンテン（ＰＭＰ）、エチレン−プロピレン共重合体等のα−オレフィンをモノマー成分とするオレフィン系樹脂；ポリエチレンテレフタレート（ＰＥＴ）、ポリエチレンナフタレート（ＰＥＮ）、ポリブチレンテレフタレート（ＰＢＴ）等のポリエステル系樹脂等が挙げられる。
【００６８】
基材層２１の厚さは、特に限定されないが、１０μｍ以上４００μｍ以下であるのが好ましく、３０μｍ以上１５０μｍ以下であるのがより好ましく、５０μｍ以上１２０μｍ以下であるのがさらに好ましい。
【００６９】
（印刷層）
基材層２１には、剥離剤層２２に対向する面とは反対の面側に、図示しない印刷層が設けられていてもよい。
【００７０】
印刷層は、例えば、文字、図形、記号、絵、模様等の情報を構成し、表示するものである。
【００７１】
このような印刷層が設けられることにより、剥離ライナー２０や粘着シート１００についての情報を使用者（観察者）等に与えることができる。また、剥離ライナー２０や粘着シート１００の審美性を向上させることができる。また、剥離ライナー２０を、例えば、再貼付型の貼着体１０（例えば、シール等）が貼着される絵本等の書籍本体またはその一部（例えば、書籍本体の特定の一部のページ）として好適に用いることができる。
【００７２】
印刷層は、例えば、オフセット印刷、フレキソ印刷、スクリーン印刷、熱転写印刷、グラビア印刷、インクジェット印刷等の各種印刷法により形成することができる。
【００７３】
また、印刷層の形成には、例えば、紫外線硬化型インク、酸化重合型インク、水性インク、溶剤系インク、ラテックスインク等の各種インクを用いることができる。
【００７４】
印刷層の厚さは、特に限定されないが、０．５μｍ以上３０μｍ以下であるのが好ましく、１μｍ以上１０μｍ以下であるのがより好ましい。
【００７５】
また、基材層２１には、図示しない印刷層保護層やインク受容層が設けられていてもよい。
【００７６】
（剥離剤層）
剥離剤層２２は、貼着体１０が剥離ライナー２０から容易に剥離できるとともに、個片化された複数の貼着体を剥離ライナー２０の上に保持する機能を有する。
【００７７】
剥離剤層２２は、付加反応型シリコーンと、シリコーンレジンとを含む組成物（剥離剤組成物）を用いて形成されたものである。
【００７８】
剥離剤層２２がシリコーンレジンを含有することにより、貼着体１０を保持し、意図しない剥離や脱落を防ぐことができる。
【００７９】
剥離剤組成物中における付加反応型シリコーンとシリコーンレジンとの含有率の比率は、特に限定されないが、付加反応型シリコーン１００質量部に対するシリコーンレジンの含有量は、３質量部以上８００質量部以下であるのが好ましく、４質量部以上５００質量部以下であるのがより好ましく、５質量部以上４００質量部以下であるのがさらに好ましい。シリコーンレジンの含有量が多くなると、剥離力が大きくなり、貼着体が脱落しにくくなるが、一方で、ウレタン系粘着剤の架橋が不十分になることによって、粘着力が高くなり、容易に剥がせなくなることがある。
【００８０】
付加反応型シリコーンは、アルケニル基含有オルガノポリシロキサン、オルガノハイドロジェンポリシロキサン及び付加反応触媒を含む混合物であることが特に好ましい。
【００８１】
アルケニル基含有オルガノポリシロキサンにおけるアルケニル基としては、ビニル基、ヘキセニル基等が挙げられる。付加反応型シリコーンが架橋構造をとるためには、アルケニル基は、１分子中に少なくとも２つ有することが必要であり、架橋反応の効率の観点から、両末端にアルケニル基を有することが好ましい。
【００８２】
アルケニル基含有オルガノポリシロキサンとしては、剥離性の観点から、メチル基を含むことが好ましい。
【００８３】
アルケニル基含有オルガノポリシロキサンがメチル基およびビニル基を含む場合、メチル基に対するビニル基の割合が１ｍｏｌ％以上１０ｍｏｌ％以下であることが好ましく、２ｍｏｌ％以上７ｍｏｌ％以下であるのがより好ましく、３ｍｏｌ％以上５ｍｏｌ％以下であるのがさらに好ましい。
【００８４】
これにより、剥離剤層２２の強度をより向上させることができ、粘着剤層１２に対する剥離性をより良好な範囲とすることができる。なお、メチル基とビニル基との割合は、ガスクロマトグラフ−マススペクトル（ＧＣ／ＭＳ）法によって確認することができる。
【００８５】
オルガノハイドロジェンポリシロキサンは、付加反応型シリコーンが架橋構造をとるために、１分子中に２つ以上のＳｉＨ基を有することが必要であり、剥離性の観点から、メチル基を有することが好ましい。
【００８６】
オルガノハイドロジェンポリシロキサンは、架橋効率の観点から、アルケニル基含有オルガノポリシロキサン１００質量部に対して、１質量部以上４０質量部以下の割合で含有することが好ましい。
【００８７】
付加反応型シリコーンは、良好な塗布適性および剥離性の観点から、固形分濃度３０質量％の溶液における２５℃の粘度が、１０ｍＰａ・ｓ以上５００００ｍＰａ・ｓ以下であるのが好ましく、１００ｍＰａ・ｓ以上１００００ｍＰａ・ｓ以下であるのがより好ましい。
【００８８】
シリコーンレジンとしては、例えば、ＭＱレジンが挙げられる。
ＭＱレジンは、Ｍ単位（Ｒ３ＳｉＯ１／２）とＱ単位（ＳｉＯ４／２）を含むシリコーンレジンである。また、Ｍ単位とＱ単位の他に、Ｄ単位（Ｒ２ＳｉＯ２／２）またはＴ単位（ＲＳｉＯ３／２）を含むものであってもよい。Ｒは、水素原子、水酸基または有機基を表し、有機溶剤に溶解しやすい観点から、メチル基であることが好ましい。
【００８９】
シリコーンレジンとしては、例えば、変性シリコーンレジンを用いることができる。
変性シリコーンレジンとしては、例えば、ＯＨ変性シリコーンレジン、ビニル変性シリコーンレジン、フェニル変性シリコーンレジン等が挙げられる。
【００９０】
特に、剥離剤組成物が、シリコーンレジンとして、ＯＨ変性シリコーンレジンを含んでいると、より少量のシリコーンレジンで、剥離剤層２２（剥離ライナー２０）の剥離力を好適に向上させることができる。また、シリコーンレジンの粘着剤層１２への移行をより効果的に防止することができる。
【００９１】
剥離剤組成物がＯＨ変性シリコーンレジンを含む場合、剥離剤組成物中における付加反応型シリコーンとＯＨ変性シリコーンレジンとの含有率の比率は、特に限定されないが、付加反応型シリコーン１００質量部に対するＯＨ変性シリコーンレジンの含有量は、５質量部以上１００質量部以下であるのが好ましく、７質量部以上９０質量部以下であるのがより好ましく、１０質量部以上８０質量部以下であるのがさらに好ましい。
【００９２】
これにより、粘着シート１００の製造時における粘着剤の架橋性、および、貼着体１０からの剥離剤層２２（剥離ライナー２０）の剥離力をより好適なものとすることができる。
【００９３】
剥離剤組成物がＯＨ変性シリコーンレジンを含む場合、単位質量あたりのＯＨ変性シリコーンレジン中に含まれるＯＨ基の割合は、０．０１ｍｍｏｌ／ｇ以上５．０ｍｍｏｌ／ｇ以下であるのが好ましく、０．１ｍｍｏｌ／ｇ以上３．０ｍｍｏｌ／ｇ以下であるのがより好ましい。
【００９４】
これにより、粘着シート１００の製造時における粘着剤の架橋性、および、貼着体１０からの剥離剤層２２（剥離ライナー２０）の剥離力をより好適なものとすることができる。
【００９５】
これに対し、ＯＨ基の割合が少なすぎると、シリコーンレジンの粘着剤層１２への移行が生じやすくなる。
【００９６】
また、ＯＨ基の割合が多すぎると、粘着シート１００の製造時において、粘着剤層１２の架橋がしにくくなる場合がある。
【００９７】
剥離剤組成物がＯＨ変性シリコーンレジンを含む場合、当該ＯＨ変性シリコーンレジンの重量平均分子量は、２００以上５００００以下であるのが好ましく、１０００以上２００００以下であるのがより好ましい。
【００９８】
これにより、粘着シート１００の製造時における粘着剤の架橋性、および、貼着体１０からの剥離剤層２２（剥離ライナー２０）の剥離力をより好適なものとすることができる。
【００９９】
また、剥離剤組成物が、シリコーンレジンとして、ビニル変性シリコーンレジンを含んでいると、付加反応型シリコーンが反応基としてのアルケニル基（特に、ビニル基）を有する場合に、付加反応型シリコーンとシリコーンレジンとの反応がより好適に進行し、形成される剥離剤層２２からの貼着体１０の剥離力をより好適なものとすることができる。また、粘着シート１００の製造時における粘着剤の架橋性をより優れたものとすることができる。特に、基材層２１の水蒸気透過度が比較的高いものである場合等であっても、粘着シート１００の製造時における粘着剤の架橋性をより優れたものとすることができる。また、他種のシリコーンレジンを用いた場合に比べて、シリコーンレジンの粘着剤層１２への移行をさらに効果的に防止することができる。
【０１００】
剥離剤組成物がビニル変性シリコーンレジンを含む場合、剥離剤組成物中における付加反応型シリコーンとビニル変性シリコーンレジンとの含有率の比率は、特に限定されないが、付加反応型シリコーン１００質量部に対するビニル変性シリコーンレジンの含有量は、５質量部以上４００質量部以下であるのが好ましく、１０質量部以上３００質量部以下であるのがより好ましく、２０質量部以上２００質量部以下であるのがさらに好ましい。
【０１０１】
これにより、粘着シート１００の製造時における粘着剤の架橋性、および、貼着体１０からの剥離剤層２２（剥離ライナー２０）の剥離力をより好適なものとすることができる。
【０１０２】
剥離剤組成物がビニル変性シリコーンレジンを含む場合、単位質量あたりのビニル変性シリコーンレジン中に含まれるビニル基の割合は、０．０１ｍｍｏｌ／ｇ以上５．０ｍｍｏｌ／ｇ以下であるのが好ましく、０．１ｍｍｏｌ／ｇ以上４．０ｍｍｏｌ／ｇ以下であるのがより好ましい。
【０１０３】
これにより、粘着シート１００の製造時における粘着剤の架橋性、および、貼着体１０からの剥離剤層２２（剥離ライナー２０）の剥離力をより好適なものとすることができる。
【０１０４】
剥離剤組成物がビニル変性シリコーンレジンを含む場合、当該ビニル変性シリコーンレジンの重量平均分子量は、２００以上５００００以下であるのが好ましく、２０００以上２００００以下であるのがより好ましい。
【０１０５】
これにより、粘着シート１００の製造時における粘着剤の架橋性、および、貼着体１０からの剥離剤層２２（剥離ライナー２０）の剥離力をより好適なものとすることができる。
【０１０６】
これに対し、ビニル変性シリコーンレジンの重量平均分子量が小さすぎると、貼着体１０を剥離ライナー２０から剥離する際の剥離力が低下しやすくなる。
【０１０７】
また、ビニル変性シリコーンレジンの重量平均分子量が大きすぎると、シリコーンレジンの粘着剤層１２への移行が生じやすくなる。
【０１０８】
また、剥離剤組成物が、シリコーンレジンとして、無官能シリコーンレジンを含んでいると、より少量のシリコーンレジンで、剥離剤層２２（剥離ライナー２０）の剥離力を好適に向上させることができる。また、粘着シート１００の製造時において、粘着剤層１２の架橋がしにくくなるという問題の発生をより効果的に防止することができる。
【０１０９】
剥離剤組成物が無官能シリコーンレジンを含む場合、剥離剤組成物中における付加反応型シリコーンと無官能シリコーンレジンとの含有率の比率は、特に限定されないが、付加反応型シリコーン１００質量部に対する無官能シリコーンレジンの含有量は、５質量部以上４００質量部以下であるのが好ましく、２０質量部以上３００質量部以下であるのがより好ましく、３０質量部以上２００質量部以下であるのがさらに好ましい。
【０１１０】
これにより、粘着シート１００の製造時における粘着剤の架橋性、および、貼着体１０からの剥離剤層２２（剥離ライナー２０）の剥離力をより好適なものとすることができる。
【０１１１】
剥離剤組成物が無官能シリコーンレジンを含む場合、当該無官能シリコーンレジンの重量平均分子量は、２００以上５００００以下であるのが好ましく、２０００以上２００００以下であるのがより好ましい。
【０１１２】
これにより、粘着シート１００の製造時における粘着剤の架橋性、および、貼着体１０からの剥離剤層２２（剥離ライナー２０）の剥離力をより好適なものとすることができる。
【０１１３】
剥離剤組成物中における付加反応型シリコーンの含有率とシリコーンレジンの含有率との和は、５０質量％以上１００質量％以下であるのが好ましく、８０質量％以上１００質量％以下であるのがより好ましく、９０質量％以上１００質量％以下であるのがさらに好ましい。
【０１１４】
剥離剤組成物は、付加反応型シリコーンおよびシリコーンレジン以外の成分（その他の成分）を含んでいてもよい。その他の成分としては、例えば、触媒、反応抑制剤、無機充填剤、有機充填剤、着色剤（染料、顔料等）、可塑剤、老化防止剤、導電剤、紫外線吸収剤、酸化防止剤、軽剥離剤、溶剤等が挙げられる。
【０１１５】
剥離剤組成物は、触媒を含んでいるのが好ましい。
これにより、剥離剤の架橋反応（シリコーン化合物の架橋反応）を、触媒反応として効率よく進行させることができる。
【０１１６】
触媒は、特に限定されないが、白金系触媒が好ましく、塩化第一白金酸、塩化第二白金酸等の塩化白金酸、塩化白金酸のアルコール化合物、アルデヒド化合物、塩化白金酸と各種オレフィンとの錯体等が挙げられる。
【０１１７】
剥離剤組成物中における触媒の含有率は、白金の量に換算して、１ｐｐｍ以上１０００ｐｐｍ以下であるのが好ましく、１０ｐｐｍ以上５００ｐｐｍ以下であるのがより好ましい。
【０１１８】
剥離剤組成物は、溶剤を含むことが好ましい。
溶剤としては、例えば、ノルマルヘキサン、シクロヘキサン、ノルマルヘプタン等の炭化水素系溶剤；トルエン、キシレン等の芳香族系溶剤；酢酸エチル、酢酸メチル等のエステル系溶剤；アセトン、メチルエチルケトン（ＭＥＫ）等のケトン系溶剤；メタノール、エタノール、ブタノール等のアルコール系溶剤等の有機溶剤が挙げられる。
【０１１９】
剥離剤層２２は、例えば、基材層２１上に、剥離剤組成物を塗布し、その後付加反応を行うことにより好適に形成することができる。
【０１２０】
剥離剤層形成時における剥離剤組成物の塗工方式としては、例えば、グラビアコーター、バーコーター等を採用することができる。
【０１２１】
また、剥離剤組成物の塗布量は、固形分質量で、０．０２ｇ／ｍ２以上３．０ｇ／ｍ２以下であるのが好ましく、０．０５ｇ／ｍ２以上２．０ｇ／ｍ２以下であるのがより好ましい。
【０１２２】
付加反応を進めるために、加熱することが好ましい。
加熱温度は、特に限定されないが、８０℃以上１４０℃以下であるのが好ましく、８０℃以上１３０℃以下であるのがより好ましく、９０℃以上１３０℃以下であるのがさらに好ましい。
【０１２３】
これにより、付加反応を効率よく進行させることができるとともに、基材層２１における熱によるシワの発生をより効果的に防止することができる。
【０１２４】
加熱時間は、剥離剤組成物の組成等によって異なるが、５秒以上２０分以下であるのが好ましく、１０秒以上１０分以下であるのがより好ましく、２０秒以上５分以下であるのがさらに好ましく、３０秒以上２分以下であるのがもっとも好ましい。
【０１２５】
剥離剤層２２の厚さは、特に限定されないが、０．０２μｍ以上３．０μｍ以下であるのが好ましく、０．０５μｍ以上２．０μｍ以下であるのがより好ましい。
【０１２６】
粘着シート１００の用途は、特に限定されないが、例えば、各種印刷用ラベル等が挙げられ、より具体的には、貼着体１０を再貼付用シートとして備える絵本、知育または子供用玩具等の用途を挙げることができる。
【０１２７】
［粘着シートの製造方法］
次に、本発明に係る粘着シートの製造方法について説明する。
【０１２８】
粘着シート１００は、例えば、基材１１上に粘着剤組成物を塗布する塗布工程と、基材１１を乾燥炉に搬送して粘着剤組成物を乾燥する工程と、基材１１に付与された粘着剤組成物の表面を、別途用意した剥離ライナー２０の剥離剤層２２が接触するようにして被覆する被覆工程と、基材１１と剥離ライナー２０とで挟持された粘着剤組成物の架橋反応を進行させる架橋工程とを有する方法（第１の方法）により好適に製造することができる。
【０１２９】
粘着シート１００は、例えば、剥離ライナー２０の剥離剤層２２上に粘着剤組成物を塗布する塗布工程と、剥離ライナーを乾燥炉に搬送して粘着剤組成物を乾燥する工程と、剥離ライナー２０に付与された粘着剤組成物の表面を基材１１で被覆する被覆工程と、基材１１と剥離ライナー２０とで挟持された粘着剤組成物の架橋反応を進行させる架橋工程とを有する方法（第２の方法）により好適に製造することができる。
【０１３０】
粘着剤組成物の塗工方式（基材１１または剥離ライナー２０への塗工方式）としては、例えば、ナイフコーター、グラビアコーター、バーコーター等を採用することができる。
【０１３１】
また、粘着剤組成物の乾燥後の塗布厚は、２μｍ以上５０μｍ以下であるのが好ましく、５μｍ以上３０μｍ以下であるのがより好ましい。
これにより、粘着剤層１２の粘着力を好適なものとすることができる。
【０１３２】
粘着剤組成物を乾燥する温度は、特に限定されないが、８０℃以上１４０℃以下であるのが好ましく、８０℃以上１３０℃以下であるのがより好ましく、９０℃以上１２０℃以下であるのがさらに好ましい。
【０１３３】
これにより、基材層２１における熱によるシワの発生をより効果的に防止することができる。
【０１３４】
乾燥時間は、粘着剤組成物の組成等によって異なるが、１０秒以上１０分以下であるのが好ましく、３０秒以上５分以下であるのがより好ましい。
【０１３５】
上記のような乾燥工程の後、架橋工程を行う。乾燥工程においても、架橋反応が部分的に進むが、架橋工程を行うことにより十分に架橋反応が行われる。これにより、例えば、粘着力を安定化させることができる。
【０１３６】
架橋工程の温度は、０℃以上６０℃以下であるのが好ましく、１０℃以上５０℃以下であるのがより好ましく、２０℃以上４０℃以下であるのがさらに好ましい。
【０１３７】
架橋工程の処理時間は、５時間以上３０日以内であるのが好ましく、８時間以上１４日以内であるのがより好ましく、１２時間以上７日以内であるのがさらに好ましい。
【０１３８】
より具体的には、架橋工程は、例えば、２３℃で３日間以上７日間以内、４０℃で１日以上５日間以内等の条件で行なうことができる。
【０１３９】
以上、本発明の好適な実施形態について説明したが、本発明は、これらに限定されるものではない。
【０１４０】
例えば、貼着体は、基材と粘着剤層との間に、少なくとも１層の中間層を有するものであってもよい。
【０１４１】
また、貼着体は、基材の粘着剤層に対向する面とは反対の面側に、少なくとも１層の被覆層を有していてもよい。例えば、貼着体の表面を保護する等の機能を有するコート層が設けられていてもよい。また、例えば、貼着体は、基材の粘着剤層に対向する面とは反対の面側に、印刷用コート層を備えていてもよい。
【実施例】
【０１４２】
以下に具体的な実施例をあげて本発明をさらに詳しく説明するが、本発明はこれら実施例のみに限定されるものではない。なお、以下の説明において、特に温度条件を示していない処理は、室温（２３℃）、相対湿度５０％において行ったものである。また、各種測定条件についても特に温度条件を示していないものは、室温（２３℃）、相対湿度５０％における数値である。
【０１４３】
［１］粘着シートの製造
（実施例１）
ビニル基含有量がメチル基含有量に対して４モル％である付加反応型シリコーンのトルエン溶液（固形分３０質量％、２５℃粘度５０００ｍＰａ・ｓ）を用意した。付加反応型シリコーンは、ビニル基を少なくとも２つ有するオルガノポリシロキサンとオルガノハイドロジェンポリシロキサンを含有し、さらに白金系触媒を、白金換算で１００ｐｐｍ含有するものであった。
【０１４４】
その後、この溶液に固形分濃度１０質量％となるよう希釈溶剤であるトルエンを添加して、攪拌を２０分間行うことで、剥離剤組成物を調製した。
【０１４５】
次に、厚さ８０μｍの上質紙の一方の面に、厚さ２０μｍの直鎖状低密度ポリエチレンを積層した基材層を用意した。
【０１４６】
基材層の直鎖状低密度ポリエチレンの表面に、剥離剤組成物を、乾燥後の厚さが０．９μｍになるように塗布し、１３０℃で１分間乾燥・架橋することにより、剥離ライナーを得た。
【０１４７】
一方、以下のようにして粘着剤組成物の調製を行った。
すなわち、３官能ポリプロピレングリコール（数平均分子量１０００）１００質量部、トリレンジイソシアネートのトリメチロールプロパンアダクト体７質量部、ジオクチル錫ジラウレート０．０１質量部、トルエン４３質量部を仕込み、１００℃で３時間反応させた。
【０１４８】
そして、赤外分光光度計によりイソシアネート基の存在が確認できなくなるまで反応させることにより、ポリウレタンポリオール溶液を得た。
【０１４９】
当該ポリウレタンポリオール１００質量部に対して、トリレンジイソシアネートのトリメチロールプロパンアダクト体を１５質量部配合することにより、粘着剤組成物を得た。
【０１５０】
上記のように調製した粘着剤組成物を、ナイフコーターにより、乾燥後の粘着剤層の厚みが２０μｍとなるように剥離剤層上に塗布し、その後、１００℃で３０秒間乾燥した。
【０１５１】
次に、乾燥後の粘着剤組成物上に、ポリエチレンテレフタレート（ＰＥＴ）製の基材（厚さ５０μｍ）を載置した。
【０１５２】
基材、粘着剤層、剥離剤組成物および基材層がこの順で積層された粘着シートを、常温で７日間架橋工程を行った。これにより、基材および粘着剤層を有する貼着体と、剥離剤層および基材層を有する剥離ライナーとを備える粘着シートを得た。
【０１５３】
（実施例２〜７）
剥離ライナーが有する剥離剤層の形成に用いた剥離剤組成物、形成された剥離剤層の条件を表１に示すようにした以外は、前記実施例１と同様にして粘着シートを製造した。
【０１５４】
（比較例１）
剥離ライナーにおいて、剥離剤層にシリコーンレジンを含有させなかった以外は、実施例１と同様にして粘着シートを製造した。
【０１５５】
前記各実施例および比較例の粘着シートの構成等を表１にまとめて示す。また、前記実施例で用いたＯＨ変性シリコーンレジンは、いずれも、単位質量あたりのＯＨ変性シリコーンレジン中に含まれるＯＨ基の割合が０．１ｍｍｏｌ／ｇ以上３．０ｍｍｏｌ／ｇ以下の範囲内のものであった。また、前記実施例で用いたビニル変性シリコーンレジンは、いずれも、単位質量あたりのビニル変性シリコーンレジン中に含まれるビニル基の割合が０．１ｍｍｏｌ／ｇ以上４．０ｍｍｏｌ／ｇ以下の範囲内のものであった。
【０１５６】
【表１】
2019123813.tif 000002
【０１５７】
［２］評価
（粘着剤の架橋性）
粘着剤の架橋性について以下のようにして評価を行った。
まず、前記各実施例および比較例の粘着シートを、幅１５ｍｍの帯状に切断し、その後、図２に示すように、粘着シートの一端側から貼着体１０のみを選択的に切断除去するとともに、粘着シートの他端側から剥離ライナー２０のみを選択的に切断除去して、試験片を得た。このとき、試験片の長手方向について、貼着体と剥離ライナーとが重なり合う部分の長さが１５ｍｍとなるようにした。
【０１５８】
次に、貼着体１０と重なり合っていない部分の剥離ライナー２０が上方、剥離ライナー２０と重なり合っていない部分の貼着体１０が下方に位置する状態で（図２参照）、剥離ライナーを把持し、剥離ライナーと重なり合っていない部分の貼着体１０に質量２００ｇのおもりを吊り下げ、１分間保持した。
【０１５９】
その後、貼着体と剥離ライナーとの重なり部分の長さを測定し、以下の基準に従い評価した。貼着体と剥離ライナーとの重なり部分の長さが大きいほど、貼着体と剥離ライナーとのずれが防止されており、粘着剤の架橋が進行していると言える。
【０１６０】
Ａ：貼着体と剥離ライナーとの重なり部分の長さが１５ｍｍ。
Ｂ：貼着体と剥離ライナーとの重なり部分の長さが１０ｍｍ以上１５ｍｍ未満。
Ｃ：貼着体と剥離ライナーとの重なり部分の長さが５ｍｍ以上１０ｍｍ未満。
Ｄ：貼着体と剥離ライナーとの重なり部分の長さが０ｍｍ超５ｍｍ未満。
Ｅ：貼着体と剥離ライナーとの重なり部分の長さが０ｍｍ（貼着体が落下した）。
【０１６１】
（粘着力）
前記各実施例および比較例の粘着シートから、それぞれ、幅２５ｍｍの試験片を切り出し、標準環境下（２３℃５０％ＲＨ）に１週間静置した。その後、剥離ライナーを剥離しＳＵＳ３０４鋼板の表面に貼着した。
【０１６２】
２４時間標準環境下に静置した後、ＪＩＳ  Ｚ０２３７：２００９に従い、１８０°方向に試験速度３００ｍｍ／分で貼着体を引き剥がした際の、粘着力を求め、以下の基準に従い評価した。
【０１６３】
Ａ：粘着力が５０ｍＮ／２５ｍｍ以上１Ｎ／２５ｍｍ未満である。
Ｂ：粘着力が１Ｎ／２５ｍｍ以上２Ｎ／２５ｍｍ未満である。
Ｃ：粘着力が２Ｎ／２５ｍｍ以上５Ｎ／２５ｍｍ未満である。
Ｄ：粘着力が５Ｎ／２５ｍｍ以上１０Ｎ／２５ｍｍ未満である。
Ｅ：粘着力が１０Ｎ／２５ｍｍ以上である。
【０１６４】
（剥離力）
前記各実施例および比較例の粘着シートから、それぞれ、幅５０ｍｍの試験片を切り出し、剥離ライナーから貼着体を剥離した後、再び貼着体を剥離ライナーに貼付し、２４時間後に、１８０°方向に試験速度３００ｍｍ／分で貼着体の引き剥がした際の荷重を求め、下記に従い評価した。
【０１６５】
Ａ：剥離力が３００ｍＮ／５０ｍｍ以上５００ｍＮ／５０ｍｍ以下である。
Ｂ：剥離力が１００ｍＮ／５０ｍｍ以上３００ｍＮ／５０ｍｍ未満である。
Ｃ：剥離力が１００ｍＮ／５０ｍｍ未満である。
これらの結果を表２に示す。
【０１６６】
【表２】
2019123813.tif 000003
【０１６７】
前記各実施例では、剥離力が十分な値を有し、貼着体が剥離ライナーから脱落することはなかった。一方で比較例１では、剥離力が小さく、貼着体が剥離ライナーから脱落した。
【符号の説明】
【０１６８】
１０…貼着体
１１…基材
１２…粘着剤層
２０…剥離ライナー
２１…基材層
２２…剥離剤層
１００…粘着シート
【図１】
2019123813.tif 000004
【図２】
2019123813.tif 000005